Brevet FR2679237A1 — publié le 19930122

SYSTEME D'AMORCAGE POUR LA POLYMERISATION ANIONIOUE DE MONOMERES (METH) ACRYLIOUES La présente invention concerne un système d'amorçage pour la polymérisation anionique de monomères méthacryliques, acryliques et vinyliques non acryliques. Elle est particulièrement utilisable pour l'amorçage de monomères acryliques dont le carbone en a de l'oxygène de l'ester est tertiaire, secondaire et surtout primaire Nous dirons par la suite acrylate primaire, secondaire ou ter- tiaire. Elle concerne aussi l'utilisation d'un tel système d'amorçage pour la préparation, par polymérisation anionique, de copolymères acryliques bi-séquencés, tri-séquencés ainsi que de copolymères séquencés en étoile. Le brevet EP-A-402 219 décrit un système d'amorçage pour la polymérisation anionique de (meth)acrylates et, éven- tuellement, de comonomères vinyliques; ce système d'amorçage comprend ( 1) au moins un amorceur de formule R-M dans laquelle M désigne un métal choisi parmi les métaux alcalins et alca- lino-terreux et R désigne un radical alkyle à chaîne droite ou ramifiée contenant de 2 à 6 atomes de carbone ou un radical aryle ou arylalkyle et ( 2) au moins un alcoolate de métal al- calin de formule R 1 OM 1 o R 1 est un radical alkyle à chaîne droite ou ramifiée ayant de 1 à 6 atomes de carbone ou un ra- dical aryle ou arylalkyle et M 1 désigne un métal alcalin, avec la condition que, lorsque M 1 est du lithium, R désigne un ra- dical aryle ou arylalkyle. Ce système d'amorçage permet d'obtenir, avec des rende- ments satisfaisants (au moins 70 %), par polymérisation anio- nique, des homopolymères d'acrylates d'alkyle primaire ayant une masse moléculaire moyenne en nombre comprise entre 2000 et 000 environ et un indice de polydispersité des masses mo- léculaires (défini comme le rapport de la masse moléculaire moyenne en poids à la masse moléculaire moyenne en nombre Mw/Mn et déterminé par chromatographie d'exclusion) générale- ment compris entre 1,2 et 3,5 environ. Le système d'amorçage décrit dans ce brevet EP-A- 402 219, permet aussi de fabriquer, par polymérisation anio- nique avec des rendements de 100 %, des polymères de monomères méthacryliques, particulièrement de méthacrylate de méthyle, ayant une masse moléculaire moyenne en nombre généralement comprise entre 7000 et 150 000 environ et un indice de poly- dispersité compris entre 1,05 et 2,0 environ Ces polymétha- crylates sont non-réticulés et comprennent généralement, jusqu'à 60 % de triades isotactiques, de 5 à 50 % de triades hétérotactiques et de 22 à 60 % de triades syndiotactiques. Le système d'amorçage, défini dans le brevet précédem- ment mentionné, permet aussi la préparation de copolymères bi- séquencés de structure A-B dans laquelle A représente une sé- quence de monomère méthacrylique, d'acrylate d'alkyle secon- daire ou tertiaire ou de monomère vinylaromatique, préféren- tiellement une séquence acrylate tertiaire ou vinylaromatique, et B représente une séquence d'un acrylate d'alkyle primaire, le poids moléculaire moyen en nombre de la séquence A étant compris entre 2000 et 300 000 environ, le poids moléculaire moyen en nombre de la séquence B étant compris entre 2000 et 000 environ et l'indice de polydispersité du copolymère biséquencé étant compris entre 1,2 et 2,2 environ. Avec le système d'amorçage décrit au brevet précédem- ment mentionné, on peut, dans certains cas, obtenir des ho- mopolymères d'acrylate d'alkyle primaire, comme ceux d'acrylate de n-butyle, avec un bon rendement et une polydis- persité de 1,8 On cherche cependant à obtenir des homopoly- mères avec un haut rendement et une polydispersité plus faible. En outre, l'homopolymère d'acrylate primaire présente une température de transition vitreuse plus basse que l'homopolymère d'acrylate tertiaire analogue Il est donc in- téressant du point de vue du caractère élastomère. L'homopolymère élastomère seul n'a cependant pas de bonnes propriétés mécaniques Seuls les copolymères séquencés, conte- nant une séquence de cet élastomère, sont intéressants, les autres séquences ayant notamment une température de transition vitreuse élevée (> 100 C). On cherche donc particulièrement que cet homopolymère d'acrylate primaire reste vivant après la polymérisation de telle manière à pouvoir générer, grâce à lui, un copolymère séquencé par ajout d'un autre monomère méthacrylique ou vinyle non acrylique. En ce qui concerne les homopolymères de méthacrylates d'alkyle, le système d'amorçage décrit dans le brevet EP-A- 402 219 permet de les obtenir avec des rendements excellents, puisque ceux-ci comme le montrent les exemples, atteignent % Cependant, ces polymères comprennent de 25 à 60 % de triades syndiotactiques Or, il est connu que le caractère syndiotactique du polymère de méthacrylate influence sa tempé- rature de transition vitreuse. Il est connu que l'on recherche à obtenir des polymères de méthacrylate ayant une température de transition vitreuse élevée leur conférant, notamment, des propriétés de bonne te- nue à la chaleur. En outre, si le système d'amorçage décrit dans le bre- vet EP-A-402 219 permet d'obtenir, avec des rendements élevés, des copolymères biséquencés solides, de poids moléculaire élevé, associant une séquence d'acrylate d'alkyle primaire à une séquence de méthacrylate d'alkyle, d'acrylate d'alkyle secondaire ou tertiaire ou de monomère vinylaromatique, et ceci sans les inconvénients qui résultent notamment d'une ci- nétique défavorable de l'étape de polymérisation du méthacry- late d'alkyle, il est lié à un procédé de préparation spéci- fique, en ce sens qu'on réalise, nécessairement dans une pre- mière étape, la polymérisation anionique du monomère A (c'est- à-dire de monomère méthacrylique, d'acrylate d'alkyle secon- daire ou tertiaire ou de monomère vinylaromatique) de manière à obtenir un chaînon vivant de la séquence polymère A, puis, dans une seconde étape, on fait réagir le chaînon vivant ainsi obtenu avec le monomère B (acrylate d'alkyle primaire). Avec un tel système d'amorçage, il n'est pas possible d'obtenir une séquence polymère vivante à partir d'un acrylate d'alkyle primaire Ainsi, la variété de polymères séquencés que l'on peut obtenir est limitée à une structure du type A-B, tel que défini précédemment. Ceci pose particulièrement un problème lorsque l'on souhaite préparer des polymères triséquencés ou en étoile, de propriétés particulières, comprenant par exemple une séquence centrale souple (acrylate d'alkyle primaire) et des séquences dures (méthacrylate de méthyle) aux extrémités, utiles comme élastomères thermoplastiques ou comme additifs dans les formu- lations d'adhésifs sensibles à la pression. La présente invention a donc pour but un nouveau sys- tème d'amorçage pour la polymérisation anionique de monomères acryliques et vinyliques non-acryliques qui conduisent notam- ment à la préparation: de polymères d'acrylate d'alkyle primaire à poly- dispersité aussi faible que 1,05 et vivants; de polymères de méthacrylate d'alkyle ayant un pour- centage élevé de triades syndiotactiques et obtenus en milieu apolaire; de copolymères séquencés associant des séquences d'acrylate d'alkyle primaire à des séquences de monomère mé- thacrylique, d'acrylate d'alkyle secondaire ou tertiaire ou de monomère vinylique non-acrylique Plus particulièrement, l'invention vise à obtenir des copolymères biséquencés polymé- thacrylate de méthyle-b-polyacrylate primaire qui sont parti- culièrement intéressants d'un point de vue industriel, avec un meilleur rendement et une meilleure polydispersité comparé à ceux obtenus dans le cas du brevet EP -A 402 219. Le système d'amorçage selon l'invention, pour la poly- mérisation anionique de monomères (méth) acryliques et viny- liques non acryliques, comprend ( 1) au moins un amorceur de formule R- Mn dans laquelle M représente un métal alcalin ou alcalino-terreux, N est égal à 1 ou 2 et R représente un radi- cal alkyle à chaîne droite ou ramifiée contenant 2 à 6 atomes de carbone ou un radical aryle ou arylalkyle et ( 2) un alcoolate de métal alcalin et il est caractérisé en ce que l'alcoolate a la formule R'OM' dans laquelle M' est un métal alcalin et R' a la formule: Ri (OR 2)m dans laquelle R 1 est un radical alkyle linéaire ou ramifié ayant de 1 à 6 atomes de carbone ou un radical arylalkyle, R 2 est un radical alkylène linéaire ou ramifié ayant de 2 à 4 atomes de carbone et m est le nombre entier 1, 2 ou 3. Le radical Ri peut être le radical méthyle, éthyle, bu- tyle, benzyle R 1 est avantageusement le radical méthyle Le radical R 2 peut être le radical éthylène, propylène, butylène, isopropylène; il est de préférence le radical éthylène M' est le lithium, le sodium ou le potassium et représente, de préférence, le lithium m est de préférence égal à 2. L'amorceur de formule R-Mn peut être, en particulier, choisi parmi le diphénylméthylsodium, le diphénylméthylpotas- sium, le diphénylméthyllithium (Ph 2 CH Li), le 1,1-diphényl-3- méthylpentyllithium, le 1,1-diphénylhexyllithium, l'alphamé- thylstyryllithium, le n-butyllithium, le n-butylsodium, le secbutyllithium, le 1,4-dilithio-1,l,4,4-tétraphénylbutane, le naphtalène sodium, le naphtalène lithium, etc Le rapport molaire de l'alcoolate de métal alcalin à l'amorceur dans le système d'amorçage selon l'invention peut varier dans des limites très larges. La quantité d'alcoolate doit être suffisante pour per- mettre la formation d'un complexe avec le centre actif de po- lymérisation et, ainsi stabiliser ce dernier La quantité d'alcoolate dépend de l'amorceur choisi et du ou des monomères à polymériser Le rapport molaire alcoolate/amorceur, selon l'invention est compris entre 1 et 50. Pour l'obtention des meilleurs résultats, ce rapport est compris de préférence entre 5 et 10. Le système d'amorçage selon l'invention est utile pour la polymérisation de monomères acryliques (acrylates d'alkyle primaire, secondaire ou tertiaire), de monomères méthacry- liques ou vinyliques non-acryliques. On peut aussi l'utiliser pour préparer des copolymères biséquencés, triséquencés ou en étoile. La polymérisation, réalisée en présence du système d'amorçage selon l'invention, a lieu de préférence en l'absence d'humidité et d'oxygène, et en présence d'au moins un solvant choisi de préférence parmi les solvants aroma- tiques, tels que le benzène et le toluène, et le tétrahydrofu- rane, le diglyme, le tétraglyme, l'orthoterphényle, le biphé- nyle, la décaline ou encore la tétraline. La température de polymérisation peut varier entre -100 C et + 60 C environ et, de préférence, elle est inférieure à -40 C environ. Le système d'amorçage selon l'invention est utile pour la polymérisation d'acrylate d'alkyle primaire Par acrylate d'alkyle primaire au sens de la présente invention, on entend ceux dont le groupe alkyle, le cas échéant substitué par au moins un atome d'halogène comme le chlore ou le fluor, contient de 1 à 18 atomes de carbone, plus particulièrement l'acrylate de méthyle, l'acrylate d'éthyle, l'acrylate de n- propyle, l'acrylate de n-butyle, l'acrylate d'isobutyle, l'acrylate de n-hexyle, l'acrylate de 2,2,2-trifluoroéthyle, l'acrylate de 2-éthylhexyle, l'acrylate de lauryle ou l'acrylate de stéaryle. Notamment, il est possible d'obtenir, avec des rende- ments élevés, des homopolymères d'acrylate d'alkyle primaire ayant une masse moléculaire moyenne en nombre (Mn) compris entre 1 000 et 200 000 et un indice de polydispersité des masses moléculaires (Mw/Mn) compris entre 1,05 et 3,30 Ces homopolymères sont vivants, ce qui permet de préparer des polymères séquences. Le système d'amorçage est aussi utile pour la polyméri- sation d'acrylate d'alkyle secondaire ou tertiaire, tels que les acrylates d'isopropyle, de sec-butyle ou de tertiobutyle, de monomères méthacryliques et de monomères vinyliques non- acryliques Comme monomère vinylique non-acrylique, on peut citer notamment le butadiène, l'isoprène et les monomères vinylaromatiques. Par monomère méthacrylique au sens de la présente in- vention, on entend un monomère choisi parmi les méthacrylates d'alkyle dont le radical alkyle, le cas échéant substitué, par exemple par au moins un atome d'halogène comme le chlore ou le fluor, contient 1 à 18 atomes de carbone, comme les méthacry- lates de méthyle, d'éthyle, de 2,2,2-trifluoroéthyle, de n- propyle, d'isopropyle, de n-butyle, de sec-butyle, de tert-bu- tyle, de n-amyle, d'i-amyle, d'hexyle, d'éthyl-2-hexyle, de cyclohexyle, d'octyle, d'i-octyle, de décyle, ainsi que le mé- thacrylate de glycidyle, le méthacrylate de norbornyle, le mé- thacrylonitrile et les dialkylméthacrylamides. Par monomère vinylaromatique au sens de la présente in- vention, on entend un monomère aromatique à insaturation éthy- lénique tel que le styrène, le vinyltoluène, l'alphaméthylsty- rène, le méthyl-4-styrène, le méthyl-3-styrène, le méthoxy-4- styrène, l'hydroxyméthyl-2-styrène, l'éthyl-4-styrène, l'é- thoxy-4-styrène, le diméthyl-3,4-styrène, le chloro-2-styrène, le chloro-3-styrène, le chloro-4 méthyl-3-styrène, le tert- butyl-3-styrène, le dichloro-2,4-styrène, le dichloro-2,6-sty- rène, le vinyl-l-naphtalène, la vinyl-2-pyridine et la vinyl- 4-pyridine. En particulier, le système d'amorçage selon l'invention permet de préparer des polyméthacrylates de méthyle (PMMA) ayant une masse moléculaire moyenne en nombre (Mn) comprise entre 2 000 et 1 000 000 et un indice de polydispersité Mw/Mn compris entre 1,03 et 1,5 Les PMMA ont des pourcentages de triades syndiotactiques supérieurs ou égaux à 80 % même dans un solvant apolaire, ce qui leur confère une température de transition vitreuse d'environ 130 C et donc une plus haute ré- sistance à la chaleur que des PMMA préparés par polymérisation radicalaire. Avec le système d'amorçage selon l'invention, on peut aussi obtenir des polymères de monomère vinylaromatique ayant une masse moléculaire moyenne en nombre (Mn) de 2 000 à 1 000 000 et un indice de polydispersité de 1,05 à 1,50. La polymérisation de monomères en présence du système d'amorçage selon l'invention permet de préparer des séquences en vue de former des copolymères bi ou tri-séquencés ainsi que des copolymères en étoile. Notamment, le système d'amorçage selon l'invention est utile pour la préparation de copolymères biséquencés de struc- ture A-B, dans laquelle A et B peuvent représenter une sé- quence de monomère acrylique, par exemple acrylate d'alkyle primaire, secondaire ou tertiaire, de monomère méthacrylique ou vinylique nonacrylique; ces monomères ont été définis précédemment. Ces copolymères biséquencés peuvent avoir la structure A-B telle que définie dans le brevet EP-A-402 219 dans la- quelle A représente une séquence de monomère acrylate d'alkyle secondaire ou tertiaire, de monomère méthacrylate ou de mono- mère vinylaromatique et B représente une séquence d'un acry- late d'alkyle primaire Ces copolymères, obtenus en présence du système d'amorçage selon l'invention, présentent une poly- dispersité plus étroite ( 1,06 à 1,45 au lieu de 1,2 à 2,2) que celle obtenue avec le système du brevet EP-A-402 219. Comme il est possible d'obtenir maintenant une séquence polymère vivante à partir de monomère d'acrylate d'alkyle pri- maire en utilisant le système d'amorçage selon l'invention, on peut, particulièrement, obtenir des copolymères biséquencés de structure A-B dans laquelle A représente non seulement une sé- quence de monomère méthacrylate d'alkyle ou vinylique non acrylique, mais aussi une séquence de monomère acrylate d'alkyle primaire et B représente une séquence de monomère méthacrylique, d'acrylate d'alkyle primaire, secondaire ou tertiaire, la masse moléculaire moyenne en nombre du copolymère étant comprise entre 5 000 et 500 000 et l'indice de polydispersité inférieur ou égal à 1,2. Le système d'amorçage selon l'invention est aussi utile pour la préparation de copolymères triséquencés comportant au moins une séquence acrylique, par exemple, comme il est décrit au brevet EP-A-408 429 et susceptibles de posséder des pro- priétés permettant leur utilisation notamment dans la fabri- cation d'articles élastomères. Selon ce brevet, ( 1) on conduit une polymérisation anionique d'au moins un monomère A à l'aide d'un système d'amorçage, pour obtenir un chaînon vivant A-, puis ( 2) on fait réagir ledit chaînon vivant avec au moins un monomère B pour obtenir un copolymère biséquencé vivant (A-B), puis ( 3) on fait réagir ledit copolymère (A-B) avec au moins un monomère C pour former un copolymère triséquencé vivant (A-B- C), et enfin, ( 4) on fait réagir le copolymère (A-B-C) avec au moins un composé protolytique. Selon ce brevet EP-A-408 429, il est aussi possible d'obtenir des copolymères de formule A-B-A Pour cela, ( 1) on effectue la polymérisation anionique d'au moins un monomère B à l'aide d'un système d'amorçage constitué par au moins un amorceur bifonctionnel, comme le naphtalène-lithium, le naph- talène-sodium, le 1,4-dilithio-1,1,4,4-tétraphénylbutane, et au moins un ligand choisi parmi les sels de métaux alcalins ou alcalino- terreux, pour obtenir un polymère vivant -B-, puis ( 2) on fait réagir ledit polymère -B avec au moins un monomère A pour former un copolymère triséquencé vivant (A-B- A)-, et enfin ( 3) on fait réagir le copolymère (A-B-A) avec au moins un composé protolytique. Par les procédés décrits dans ce brevet EP-A-408 429, on obtient les copolymères triséquencés possédant un poids mo- léculaire moyen en nombre allant de 3000 à 300 000 environ et une polydispersité des poids moléculaires allant de 1,05 à 2,0 environ, de structure A-B-C dans lesquelles chacun des blocs A, B et C peuvent représenter une séquence de monomère choisi parmi les monomères acryliques, vinylaromatiques, méthacryliques, avec la condition que l'un au moins des blocs A et C soit choisi dans une classe différente de celle du bloc B. En utilisant, comme système d'amorçage, le système se- lon la présente invention, on peut obtenir des copolymères triséquencés de type A-B-C, dans lesquels les blocs A, B et C représentent des séquences de monomères acryliques, méthacry- liques ou vinyliques non-acryliques tels que définis précédem- ment, ayant une masse moléculaire moyenne en nombre Mn de 3000 à 500 000 et une polydispersité des masses moléculaires Mw/Mn comprise entre 1,05 et 2,0. Le système d'amorçage selon l'invention permet particu- lièrement d'obtenir des copolymères triséquencés de formule A- B-A dans lesquels les séquences A et B peuvent être des sé- quences acryliques, vinyliques non-acryliques ou méthacry- liques et forment ainsi, par exemple, des familles: acryliques -b méthacryliques -b acryliques méthacrylique -b acrylique -b méthacrylique (méth) acrylique -b vinylique (méth) acrylique Ces copolymères peuvent avoir une masse moléculaire moyenne en nombre Mn de 3000 à 500 000 et une polydispersité, de 1,05 à 1,30, polydispersité plus étroite que celle obtenue par le procédé décrit dans l'EP-A-408 429. Le système d'amorçage selon l'invention est aussi utile pour préparer des copolymères séquences en étoile à base de séquences vinyliques non acryliques et/ou méthacryliques et de séquences acryliques. Des copolymères en étoile que l'on peut préparer selon l'invention peuvent avoir la formule: (PA-PB-PC)n (PD-PE)m dans laquelle, ou bien: PA est éventuellement présent et représente une sé- quence polymère issue d'au moins un monomère A choisi parmi les monomères vinyliques non acryliques et méthacryliques; PB représente une séquence polymère issue d'au moins un monomère acrylique B; et PC est éventuellement présent, auquel cas il repré- sente une séquence polymère issue d'au moins un monomère C choisi parmi les monomères méthacryliques; ou bien: PA et PC représentent chacun une séquence polymère issue d'un même monomère acrylique; et PB représente une séquence polymère issue d'au moins un monomère B choisi parmi les monomères méthacryliques; PD représente une séquence polymère issue d'au moins un monomère D choisi parmi les monomères vinyliques non-acry- il liques et méthacryliques, et simultanément PE représente une séquence polymère issue d'au moins un monomère acrylique E; ou bien PD représente une séquence polymère issue d'au moins un monomère acrylique D, et simultanément PE représente une séquence polymère issue d'au moins un monomère méthacrylique E; N représente le nombre de branches de (PA-PBPC) et est compris entre 2 et 50 inclus, et m représente le nombre de branches de (PD-PE) et est compris entre O et 18 inclus, à la condition que la somme n+m ne dépasse pas la valeur de 50; chacune des branches (PA-PB-PC) et (PD-PE) pouvant par ailleurs ne comporter qu'une seule séquence polymère, au- quel cas les deux séquences sont différentes, l'une étant d'un monomère acrylique, et l'autre d'un monomère choisi parmi les monomères vinyliques non-acryliques et méthacryliques; et X représente un nodule réticulé d'au moins un mono- mère Mr polymérisé, ledit monomère Mr étant constitué par un agent de réticulation multifonctionnel présentant au moins deux doubles liaisons polymérisables par molécule, tel que des polyméthacrylates et polyacrylates de polyols, comme les dimé- thacrylates d'alkylèneglycol, les diacrylates d'alkylène- glycol. Pour préparer de tels copolymères en étoile, ( 1) on conduit la polymérisation anionique d'au moins un monomère A, à l'aide du système amorceur comprenant un amorceur monofonctionnel et au moins un ligand tel que des sels de métaux alcalins pour obtenir un chaînon vivant de la séquence polymère PA; puis ( 2) on fait réagir ledit chaînon vivant ainsi obtenu avec au moins un monomère B, en présence d'au moins un ligand tel que défini ci-dessus, ce qui permet d'obtenir un copoly- mère biséquencé vivant (PA-PB), puis ( 3) on fait réagir ledit copolymère biséquencé vivant ainsi obtenu avec au moins un monomère C, en présence d'au moins un ligand tel que défini ci-dessus, ce qui permet d'obtenir le copolymère triséquencé vivant (PA-PB-PC); l'étape ( 3) pouvant être omise et le procédé pouvant être com- mencé en conduisant l'étape ( 1) avec le monomère B, ou bien l'on ne peut former qu'une séquence vivant PA ou PB ou PC; ( 4) le cas échéant, on forme un copolymère biséquencé vivant (PD-PE) en procédant comme en ( 1) et ( 2), mais en par- tant d'au moins un monomère D et d'au moins un monomère E; ou bien on forme une séquence vivante PD ou PE en conduisant l'étape ( 1) avec les monomères D ou E; ( 5) on fait réagir le copolymère vivant (PA- PB-PC) ou (PA-PB) ou (PB-PC) ou la séquence vivante PA ou PB ou PC, le cas échéant en mélange avec le copolymère biséquencé vivant (PD-PE) ou la séquence vivante PD ou PE obtenu selon ( 4), dans le milieu qui a servi à conduire leur polymérisation par voie anionique, avec au moins un monomère Mr en excès molaire de 4 à 26 par centre actif, et on désactive les doubles liai- sons par une réaction avec une source de protons consistant notamment en un alcool, de l'eau ou un acide protonique, et ( 6) le cas échéant, on conduit une transestérification en milieu acide du copolymère en étoile obtenu. Les copolymères séquences en étoile décrits dans le brevet EP-A-408 420 peuvent présenter une masse moléculaire moyenne en nombre d'environ 1000 à 500 000 pour chacune des séquences Leur indice de polydispersité est compris générale- ment entre 1,1 et 2. Les séquences de polymères issus de monomères viny- liques non acryliques et de poly(méthacrylate de méthyle) des copolymères en étoile sont des séquences rigides; les sé- quences de poly(méthacrylate d'alkyle autre que méthyle) peu- vent être des séquences semi-souples ou rigides et les sé- quences de poly(acrylate d'alkyle) sont des séquences souples conférant la stabilité au vieillissement En fonction de la teneur en séquences rigides, souples et semi-souples, on obtient pour les polymères en étoile des élastomères thermo- plastiques (ayant une composition en séquences souples acry- liques de l'ordre de 60-90 % en poids) applicables notamment à la fabrication de pièces moulées par injection, des polymères thermoplastiques rigide choc (ayant une composition en sé- quences souples de l'ordre de 10-50 % en poids) et des polymères renforçateurs choc de diverses matrices thermoplas- * tiques (pour une composition en séquences souples de l'ordre de 40-80 % en poids). Le système d'amorçage selon l'invention permet, particulièrement, de préparer des copolymères en étoile de forme (PA-PB) n X dans laquelle PA et PB représentent des séquences acryliques, méthacryliques ou vinyliques non acryliques. Les copolymères séquences en étoile peuvent présenter une masse moléculaire moyenne en nombre comprise entre 1000 et 500 000 pour chacune de leur séquence Leur indice de polydispersité est compris généralement entre 1,1 et 2,0. Ils sont particulièrement utiles en tant qu'élastomères thermoplastiques et modifiants rhéologiques. Les exemples suivants, non limitatifs, illustrent l'invention. Les exemples 1 à 13 concernent la polymérisation de mo- nomères acryliques primaires, secondaires ou tertiaires ou de monomères vinyliques en présence du système d'amorçage selon l'invention. Les exemples 14 et 15 montrent le caractère vivant des macroanions obtenus à partir d'acrylates d'alkyle primaires, en utilisant le système d'amorçage selon l'invention Cela permet la synthèse directe de copolymères triséquencés de type A-B-A ou de copolymères étoilés (PA-PB)n-X. Les exemples 16 à 21 décrivent la préparation de copo- lymères biséquencés. Les exemples 22 à 24 décrivent la préparation de copo- lymères triséquencés. Les exemples 25 et 26 concernent la préparation de co- polymères étoilés. Dans les exemples donnés ci-après, les alcoolates ROLI, utilisés dans l'invention, sont les suivants: CH 3 (OCH 2 CH 2)O Li CH 3 (OCH 2 CH 2)2 O Li CH 3 (OCH 2 CH 2)3 O Li n Bu (OCH 2 CH 2)2 O Li Et (OCH 2 CH 2)2 O LiLes alcoolates sont préparés, par exemple, de la manière suivante: Dans un ballon de 500 ml à deux cols, muni d'un réfri- gérant et préalablement séché sous atmosphère d'argon, on in- troduit 250 ml de THF distillé sur sodium ainsi que 3,5 gr ( 0,5 mole, 2 éq) de lithium métallique, préalablement décapé. On introduit ensuite 30 ml ( 0,25 mole) de méthoxyéthoxyéthanol préalablement séché sur Ca H 2, par petite portions Le mélange est reflué pendant 12 heures, après quoi on transvase la solu- tion dans un ballon à un col, à l'aide d'une aiguille capil- laire Cette solution d'environ 1 M est conservée à O C dans l'obscurité. Dans tous les exemples, la masse moléculaire moyenne en nombre et l'indice de polydispersité ont été déterminés par chromatographie d'exclusion effectuée en utilisant un appareil HP 1050 équipé de deux colonnes linéaires, de porosités res- pectives de 100, 103, 104 et 105 A , avec le tétrahydrofuranne comme éluant à un débit de 1 ml/mn. EXEMPLE 1 Dans un ballon préalablement séché et sous atmosphère d'azote, on introduit 10,0 x 10-3 mole de CH 3 OCH 2 CH 2 O Li en so- lution dans le THF On y ajoute 90 ml de toluène et, sous agi- tation, au goutte à goutte, 1,0 x 10-3 mole de (Ph)2 CH Li en solution 0, 2 molaire dans le THF On porte le mélange à la température de -78 C au moyen d'un mélange d'acétone et de carboglace, puis on ajoute toujours à -78 C, 0,048 mole d'acrylate de 2-éthylhexyle préalablement agité 48 heures sur hydrure de calcium, distillé puis traité sur fluorényl lithium jusqu'à l'apparition d'une couleur jaune et distillé sur trié- thylaluminium immédiatement avant la polymérisation On arrête la réaction après 10 minutes par addition de 5 ml de méthanol acidifié, puis on chasse le solvant On obtient un polymère d'acrylate de 2-éthylhexyle avec un rendement de 90 %. L'analyse du polymère par GPC montre les caractéristiques suivantes: Mn = 23000 Mw/Mn = 2,3 EXEMPLE 2 Dans un ballon préalablement séché et sous atmosphère d'azote, on introduit 2,0 x 10-3 mole de CH 3 OCH 2 CH 2 O Li en so- lution dans le THF On y ajoute 100 ml de THF préséché et, sous agitation, au goutte à goutte, 1,0 x 10-3 mole de (Ph)2 CH Li en solution 0,2 molaire dans le THF On porte le mélange à la température de -78 C au moyen d'un mélange d'acétone et de carboglace, puis on ajoute toujours à -78 C, 0,048 mole d'acrylate de 2-éthylhexyle préalablement agité 48 heures sur hydrure de calcium, distillé puis traité sur fluorényl lithium jusqu'à l'apparition d'une couleur jaune et distillé sur triéthylaluminium immédiatement avant la polymé- risation On arrête la réaction après 10 minutes par addition de 5 ml de méthanol acidifié, puis on chasse le solvant On obtient un polymère d'acrylate d'éthylhexyle avec un rendement de 95 % L'analyse du polymère par GPC montre les caractéristiques suivantes: Mn = 29000 Mw/Mn = 3,3 EXEMPLE 3 Dans un ballon préalablement séché et sous atmosphère d'azote, on introduit 1,0 x 10-3 mole de CH 30 CH 2 CH 2 O Li en so- lution dans le THF On y ajoute 90 ml de toluène et, sous agi- tation, au goutte à goutte, 1,0 x 10-3 mole de (Ph)2 CH Li en solution 0, 2 molaire dans le THF On porte le mélange à la température de -78 C au moyen d'un mélange d'acétone et de carboglace, puis on ajoute toujours à -78 C, 0,070 mole d'acrylate de n-butyle préalablement agité 48 heures sur hy- drure de calcium, distillé puis traité sur fluorényl lithium jusqu'à l'apparition d'une couleur jaune et distillé sur trié- thylaluminium immédiatement avant la polymérisation On arrête la réaction après 30 minutes par addition de 5 ml de méthanol acidifié, puis on chasse le solvant On obtient un polymère d'acrylate de n-butyle avec un rendement de 80 % L'analyse du polymère par GPC montre les caractéristiques suivantes: Mn = 22000 Mw/Mn = 3,3 EXEMPLE 4 Dans un ballon préalablement séché et sous atmosphère d'azote, on introduit 2,0 x 10-3 mole de CH 3 (OCH 2 CH 2)2 O Li en solution dans le THF On y ajoute 90 ml de toluène et 5 ml de THF préséché et, sous agitation, au goutte à goutte, 0,2 x -3 mole de (Ph)2 CH Li en solution 0,2 molaire dans le THF On porte le mélange à la température de -78 C au moyen d'un mé- lange d'acétone et de carboglace, puis on ajoute toujours à - 78 C, 0,048 mole d'acrylate de 2-éthylhexyle préalablement agité 48 heures sur hydrure de calcium, distillé puis traité sur fluorényl lithium jusqu'à l'apparition d'une couleur jaune et distillé sur triéthylaluminium immédiatement avant la polymérisation On arrête la réaction après 1 minute par addi- tion de 5 ml de méthanol acidifié, puis on chasse le solvant. On obtient un polymère d'acrylate de 2-éthylhexyle avec un rendement de 100 % L'analyse du polymère par GPC montre les caractéristiques suivantes: Mn = 36600 Mw/Mn = 1,08 EXEMPLE 5 Dans un ballon préalablement séché et sous atmosphère d'azote, on introduit 2,0 x 10-3 mole de CH 3 (OCH 2 CH 2)2 O Li en solution dans le THF On y ajoute 90 ml de toluène et 8 ml de THF préséché et, sous agitation, au goutte à goutte, 1,0 x 10 3 mole de (Ph)2 CH Li en solution 0,2 molaire dans le THF On porte le mélange à la température de -78 C au moyen d'un mé- lange d'acétone et de carboglace, puis on ajoute toujours à - 78 C, 0,048 mole d'acrylate de 2-éthylhexyle préalablement agité 48 heures sur hydrure de calcium, distillé puis traité sur fluorényl lithium jusqu'à l'apparition d'une couleur jaune et distillé sur triéthylaluminium immédiatement avant la poly- mérisation On arrête la réaction après 10 minutes par addi- tion de 5 ml de méthanol acidifié, puis on chasse le solvant. On obtient un polymère d'acrylate de 2-éthylhexyle avec un rendement de 90 % L'analyse du polymère par GPC montre les caractéristiques suivantes: Mn = 27000 Mw/Mn = 1,7 EXEMPLE 6 Dans un ballon préalablement séché et sous atmosphère d'azote, on introduit 2,0 x 10-3 mole de CH 3 (OCH 2 CH 2)20 Li en solution dans le THF On y ajoute 100 ml de THF préséché et, sous agitation, au goutte à goutte, 1,0 x 10-3 mole de (Ph)2 CH Li en solution 0,2 molaire dans le THF On porte le mé- lange à la température de -78 C au moyen d'un mélange d'acétone et de carboglace, puis on ajoute toujours à -78 C, 0,048 mole d'acrylate de 2éthylhexyle préalablement agité 48 heures sur hydrure de calcium, distillé puis traité sur fluorényl lithium jusqu'à l'apparition d'une couleur jaune et distillé sur triéthylaluminium immédiatement avant la polymé- risation On arrête la réaction après 10 minutes par addition de 5 ml de méthanol acidifié, puis on chasse le solvant On obtient un polymère d'acrylate de 2-éthylhexyle avec un rende- ment de 80 % L'analyse du polymère par GPC montre les caractéristiques suivantes: Mn = 47500 Mw/Mn = 1,7 EXEMPLE 7 Dans un ballon préalablement séché et sous atmosphère d'azote, on introduit 10,0 x 10-3 mole de CH 3 (OCH 2 CH 2)30 Li en solution dans le THF On y ajoute 100 ml de toluène et, sous agitation, au goutte à goutte, 1,0 x 10-3 mole de (Ph)2 CH Li en solution 0,2 molaire dans le THF On porte le mélange à la température de -78 C au moyen d'un mélange d'acétone et de carboglace, puis on ajoute toujours à -78 C, 0, 024 mole d'acrylate de 2-éthylhexyle préalablement agité 48 heures sur hydrure de calcium, distillé puis traité sur fluorényl lithium jusqu'à l'apparition d'une couleur jaune et distillé sur trié- thylaluminium immédiatement avant la polymérisation On arrête la réaction après 30 minutes par addition de 5 ml de méthanol acidifié, puis on chasse le solvant On obtient un polymère d'acrylate de 2-éthylhexyle avec un rendement de 100 %. L'analyse du polymère par GPC montre les caractéristiques suivantes: Mn = 7500 Mw/Mn = 1,38 EXEMPLE 8 Dans un ballon préalablement séché et sous atmosphère d'azote, on introduit 5,0 x 10-3 mole de CH 3 (OCH 2 CH 2)2 O Li en solution dans le THF On y ajoute 90 ml de toluène et 5 ml de THF préséché et, sous agitation, au goutte à goutte, 0,5 x 10-3 mole de (Ph)2 CH Li en solution 0,2 molaire dans le THF On porte le mélange à la température de -30 C au moyen d'un mélange d'acétone et de carboglace, puis on ajoute toujours à -30 C, 0,048 mole d'acrylate de 2-éthylhexyle préalablement agité 48 heures sur hydrure de calcium, distillé puis traité sur fluorényl lithium jusqu'à l'apparition d'une couleur jaune et distillé sur triéthylaluminium immédiatement avant la polymérisation On arrête la réaction après 15 minutes par addition de 5 ml de méthanol acidifié, puis on chasse le solvant On obtient un polymère d'acrylate de 2- éthylhexyle avec un rendement de 85 % L'analyse du polymère par GPC montre les caractéristiques suivantes: Mn = 22000 Mw/Mn = 2,5 EXEMPLE 9 Dans un ballon préalablement séché et sous atmosphère d'azote, on introduit 5,0 x 10 -3 mole de CH 3 (OCH 2 CH 2)2 O Li en solution dans le THF On y ajoute 90 ml de toluène et 5 ml de THF préséché et, sous agitation, au goutte à goutte, 0,5 x 10 3 mole de (Ph)2 CH Li en solution 0,2 molaire dans le THF On porte le mélange à la température de -78 C au moyen d'un mé- lange d'acétone et de carboglace, puis on ajoute toujours à - 78 C, 0,047 mole de méthacrylate de méthyle (MMA) préalable- ment agité 48 heures sur hydrure de calcium et distillé sur triéthylaluminium immédiatement avant la polymérisation On arrête la réaction après 15 minutes par addition de 5 ml de méthanol acidifié, puis on chasse le solvant On obtient un polyméthacrylate de méthyle (PMMA) avec un rendement de 100 %. L'analyse du polymère par GPC montre les caractéristiques suivantes: Mn = 7100 Mw/Mn = 1,04 Sa microstructure peut être décrite comme suit: triades syndiotactiques: 80 % triades hétérotactiques: 18,5 % triades isotactiques: 0,5 % La température de transition vitreuse est de 130 C. EXEMPLE 10 Dans un ballon préalablement séché et sous atmosphère d'azote, on introduit 5 x 10-3 mole de CH 3 (OCH 2 CH 2)2 O Li en so- lution dans le THF On y ajoute 90 ml de toluène préséché et 5 ml de THF préséché et, sous agitation, au goutte à goutte, 0,5 x 10-3 mole de (Ph)2 CH Li en solution 0,2 molaire dans le THF On porte le mélange à la température de -78 C au moyen d'un mélange d'acétone et de carboglace, puis on ajoute tou- jours à -78 C, 0,04 mole d'acrylate de n-butyle (n Bu A) préala- blement agité 48 heures sur hydrure de calcium, distillé après ajout d'une faible quantité de triéthylaluminium immédiatement avant la polymérisation On arrête la réaction après 1 minute par addition de 5 ml de méthanol acidifié, puis on chasse le solvant On précipite le polymère dans du méthanol On obtient un polymère d'acrylate de n-butyle avec un rendement de 100 %. L'analyse du polymère par GPC montre les caractéristiques suivantes: Mn = 15500 Mw/Mn = 1,09 EXEMPLE 11 Dans un ballon préalablement séché et sous atmosphère d'azote, on introduit 10-2 mole de n Bu(OCH 2 CH 2)2 O Li en solu- tion dans le THF On y ajoute 125 ml de toluène préséché et, sous agitation, au goutte à goutte 10-3 mole de Ph 2 CH Li en so- lution 0,2 molaire dans le THF On porte le mélange à la tem- pérature de -78 C au moyen d'un mélange d'acétone et de carbo- glace, puis on ajoute toujours à -78 C, 0,048 mole d'acrylate de 2éthylhexyle préalablement agité 48 heures sur hydrure de calcium, distillé après ajout d'une faible quantité de trié- thylaluminium immédiatement avant la polymérisation On arrête la réaction après 30 minutes par addition de 5 ml de méthanol acidifié, puis on chasse la moitié du solvant sous vide On précipite le polymère dans du méthanol On obtient un polymère d'acrylate de 2-éthylhexyle avec un rendement de 82 %. L'analyse du polymère par GPC montre les caractéristiques suivantes: Mn = 20000 Mw/Mn = 2,8 EXEMPLE 12 Dans un ballon préalablement séché et sous atmosphère d'azote, on introduit 2,0 x 10-3 mole de CH 3 (OCH 2 CH 2)2 O Li en solution dans le THF On y ajoute 100 ml de toluène préséché et, sous agitation, au goutte à goutte, 0,2 x 10-3 mole de Ph 2 CH Li en solution 0,2 molaire dans le THF On porte le mé- lange à la température de -78 C au moyen d'un mélange d'acétone et de carboglace, puis on ajoute toujours à -78 C, 0,5 x 103 mole d'acrylate de t-butyle (t Bu A) préalablement agité 48 heures sur hydrure de calcium et distillé après ajout d'une faible quantité de triéthylaluminium immédiatement avant la polymérisation On arrête la réaction après 10 minutes par addition de 2 ml de méthanol acidifié, puis on précipite le produit dans un excès de méthanol Apres séchage sous vide à C, on obtient un polymère d'acrylate de t-butyle avec un rendement de 100 % L'analyse du polymère par GPC montre les caractéristiques suivantes: Mn = 16000 Mw/Mn = 1,16 EXEMPLE 13 Dans un ballon préalablement séché et sous atmosphère d'azote, on introduit 10-2 mole de n Bu(OCH 2 CH 2)2 O Li en solu- tion dans le THF On y ajoute 100 ml de toluène préséché ainsi qu'l ml d'a-méthylstyrène préalablement distillé sur hydrure de calcium puis sur fluo-rényllithium On ajoute goutte à goutte et sous agitation 10- 3 mole de s-Bu Li en solution dans l'heptane On porte le mélange à la température de -78 C au moyen d'un mélange d'acétone et de carboglace, puis on ajoute, toujours à -78 C, 0,043 mole de styrène préalablement agité 24 heures sur hydrure de calcium, distillé puis traité sur fluorényllithium jusqu'à l'apparition d'une coloration jaune et redistillé immédiatement avant la polymérisation. On arrête la réaction après 30 minutes par addition de ml de méthanol acidifié, puis on précipite le polymère dans le méthanol On obtient un polymère de styrène avec un rende- ment de 100 % L'analyse du polymère par GPC montre les carac- téristiques suivantes: Mn = 27000 Mw/Mn = 1,08 Démonstration du caractère vivant par ajout d'une se- conde dose de monomère: Exemples 14 et 15 EXEMPLE 14 Dans un ballon préalablement séché et sous atmosphère d'azote, on introduit 10,0 x 10-3 mole de CH 3 (OCH 2 CH 2)2 O Li en solution dans le THF On y ajoute 200 ml de toluene préséché et 10 ml de THF préséché, et sous agitation, au goutte à goutte 1,0 x 10-3 mole de (Ph)2 CH Li en solution 0,2 molaire dans le THF On porte le mélange à la température de -78 C au moyen d'un mélange d'acétone et de carboglace, puis on ajoute, toujours à -78 C, 0,024 mole d'acrylate de 2-éthylhexyle ( 2 Et HA) préalablement agité 24 heures sur hydrure de calcium, distillé puis traité sur fluorényllithium jusqu'à l'apparition d'une couleur jaune et redistillé sur triéthylaluminium immé- diatement avant la polymérisation Après 10 minutes de polymé- risation, on effectue un prélèvement qui montre les caracté- ristiques du prépolymère: Mn = 4000 Mw/Mn = 1,07 Une seconde dose d'acrylate de 2-éthylhexyle ( 0,047 mole) est ajoutée La réaction est arrêtée après minutes par ajout de 5 ml de méthanol acidifié On obtient un polymère d'acrylate de 2-éthylhexyle avec un rendement de % L'analyse du polymère par GPC montre les caractéris- tiques suivantes: Mn = 30000 Mw/Mn = 1,12 (La chromatographie d'exclusion montre 13,5 % de désactivation des macroanions P( 2 Et HA). EXEMPLE 15 Dans un ballon préalablement séché et sous atmosphère d'azote, on introduit 10,0 x 10-3 mole de CH 3 (OCH 2 CH 2)2 O Li en solution dans le THF On y ajoute 200 ml de toluène préséché et 10 ml de THF préséché, et sous agitation, au goutte à goutte 1,0 x 10-3 mole de (Ph)2 CH Li en solution 0,2 molaire dans le THF On porte le mélange à la température de -100 C au moyen d'un mélange de THF et d'azote liquide, puis on ajoute, toujours à -100 C, 0,024 mole d'acrylate de 2-éthylhexyle ( 2 Et HA) préalablement agité 48 heures sur hydrure de calcium, distillé puis traité sur fluorényllithium jusqu'à l'apparition d'une couleur jaune et distillé sur triéthylaluminium immédia- tement avant la polymérisation Après 10 minutes de réaction, on effectue un prélèvement qui montre les caractéristiques du prépolymère: Mn = 4200 Mw/Mn = 1,16 Une seconde dose d'acrylate de 2- éthylhexyle ( 0,047 mole) est ajoutée et la réaction est arrêtée après 1 heure par ajout de 5 ml de méthanol acidifié On obtient un polymère d'acrylate de 2-éthylhexyle avec un rendement de % L'analyse du polymère par GPC montre les caractéris- tiques suivantes: Mn = 16800 Mw/Mn = 1,16 Dans ces exemples de préparation de macroanions de po- lymère d'acrylate de 2-éthylhexyle, on peut voir que, à -78 C, on obtient un polymère ayant une masse moléculaire Mn de 30000 et le pourcentage de désactivation du macroanion est de 13,5 % Lorsque la polymérisation a lieu à -100 C le polymère obtenu a une masse moléculaire Mn de 16800 et le pourcentage de désactivation du macroanion n'est que de 7 %. EXEMPLE 16: Copolymère biséquencé P( 2 Et HA-b-MMA) Dans un ballon préalablement séché et sous atmosphère d'azote, on introduit 10-2 mole de CH 3 (OCH 2 CH 2)2 O Li en solu- tion dans le THF On y ajoute 150 ml de toluène préséché et sous agitation, au goutte à goutte, 10-3 mole de (Ph)2 CH Li en solution 0,2 molaire dans le THF On porte le mélange à la température de -78 C au moyen d'un mélange d'acétone et de carboglace, puis on ajoute, toujours à -78 C, 0,024 mole d'acrylate de 2-éthylhexyle ( 2-Et HA) préalablement agité 48 heures sur hydrure de calcium, distillé puis traité sur fluorényllithium jusqu'à l'apparition d'une coloration jaune et distillé après ajout d'une faible quantité de triéthylaluminium immédiatement avant la polymérisation. Après 2 minutes de réaction, on effectue un prélèvement qui montre les caractéristiques de la première séquence: Mn = 4800 Mw/Mn = 1,05 On ajoute ensuite dans le réacteur 0,11 mole de méthacrylate de méthyle (MMA) préalablement agité 48 heures sur hydrure de calcium et distillé après ajout d'une faible quantité de triéthylaluminium immédiatement avant la réaction. Apres 10 minutes, on arrête la réaction par addition de 2 ml de méthanol acidifié, puis on précipite le produit dans un excès de méthanol Apres séchage sous vide à 80 C, on ob- tient un copolymère biséquencé avec 100 % de rendement dont l'analyse par chromatographie d'exclusion montre les caracté- ristiques suivantes: Mn = 16000 Mw/Mn = 1,06 EXEMPLE 17: Copolymère bisécuencé P(MMA-b-2 Et HA) Dans un ballon préalablement séché et sous atmosphère d'azote, on introduit 10-2 mole de CH 3 (OCH 2 CH 2)2 O Li en solution dans le THF On y ajoute 100 ml de toluène préséché et sous agitation, au goutte à goutte, 10-3 mole de (Ph)2 CH Li en solution 0,2 molaire dans le THF On porte le mélange à la température de -78 C au moyen d'un mélange d'acétone et de carboglace, puis on ajoute, toujours à -78 C, 0,046 mole de méthacrylate de méthyle (MMA) préalablement agité 48 heures sur hydrure de calcium, et distillé après ajout d'une faible quantité de triéthylaluminium immédiatement avant la polymérisation. Après 10 minutes de réaction, on effectue un prélève- ment qui montre les caractéristiques de la première séquence: Mn = 7185 Mw/Mn = 1,06 On ajoute ensuite dans le réacteur 0,1 mole d'acrylate de 2-éthylhexyle ( 2 Et HA) préalablement agité 48 heures sur hy- drure de calcium, distillé, puis traité sur fluorényllithium jusqu'à l'apparition d'une couleur jaune, et redistillé après ajout d'une faible quantité de triéthylaluminium immédiatement avant la réaction. Apres 30 minutes, on arrête la réaction par addition de 2 ml de méthanol acidifié, puis on précipite le produit dans un excès de méthanol Apres séchage sous vide à 80 C, on ob- tient un copolymère biséquencé avec 100 % de rendement dont l'analyse par chromatographie d'exclusion montre les caracté- ristiques suivantes: Mn = 21000 Mw/Mn = 1,06 On a noté que la polymérisation, dans cet exemple, est bien contrôlée et on n'observe pas d'homopolymère de méthacry- late de méthyle résiduel. EXEMPLE 18: Copolymère biséquencé P(St-b-2 Et HA) Dans un ballon préalablement séché et sous atmosphère d'azote, on introduit 10-2 mole de CH 3 (OCH 2 CH 2)2 O Li en solu- tion dans le THF On y ajoute 150 ml de toluene préséché ainsi qu'l ml d'a-méthylstyrène préalablement distillé sur hydrure de calcium puis sur fluorényllithium. On ajoute au goutte à goutte et sous agitation, 4,5 ml ( 10-3 mole) de sBu Li en solution dans l'heptane On porte le mélange à la température de -78 C au moyen d'un mélange d'acétone et de carboglace, puis on ajoute, toujours à -78 C, ml ( 0,043 mole) de styrène préalablement agité 24 heures sur hydrure de calcium, distillé puis traité sur fluorényllithium jusqu'à l'apparition d'une coloration jaune et redistillé im- médiatement avant la polymérisation. Après 30 minutes de réaction, on effectue un prélève- ment qui montre les caractéristiques de la séquence polysty- rène: Mn = 5000 Mw/Mn = 1,12 On ajoute ensuite dans le réacteur 0,048 mole d'acrylate de 2-éthylhexyle ( 2 Et HA) préalablement agité 48 heures sur hydrure de calcium distillé, puis traité sur fluorényllithium jusqu'à l'apparition d'une coloration jaune et redistillé après ajout d'une faible quantité de triéthylaluminium immédiatement avant la réaction. Après 60 minutes, on arrête la réaction par addition de 2 ml de méthanol acidifié, puis on précipite le produit dans un excès de méthanol Après séchage sous vide à 80 C, on ob- tient un copolymère biséquencé avec 100 % de rendement dont l'analyse par chromatographie d'exclusion montre les caracté- ristiques suivantes: Mn = 15000 Mw/Mn = 1,22 EXEMPLE 19: Copolvmère biséquencé P(St-b-2 Et HA) Dans un ballon préalablement séché et sous atmosphère d'azote, on introduit 10-2 mole de Et(OCH 2 CH 2)2 O Li en solution dans le THF On y ajoute 150 ml de toluène préséché ainsi qu'l ml d'a-méthylstyrène préalablement distillé sur hydrure de calcium puis sur fluorényllithium On ajoute au goutte à goutte et sous agitation, 3,2 ml ( 10-3 mole) de s-Bu Li en so- lution dans l'heptane On porte le mélange à la température de -78 C au moyen d'un mélange d'acétone et de carboglace, puis on ajoute, toujours à -78 C, 5 ml ( 0,043 mole) de styrène préalablement agité 24 heures sur hydrure de calcium, distillé puis traité sur fluorényllithium jusqu'à l'apparition d'une coloration jaune et redistillé immédiatement avant la polymérisation. Après 30 minutes de réaction, on effectue un prélève- ment qui montre les caractéristiques de la séquence polystyrène: Mn = 21000 Mw/Mn = 1,07 On ajoute ensuite dans le réacteur 0,048 mole d'acrylate de 2-éthylhexyle ( 2 Et HA) préalablement agité 48 heures sur hydrure de calcium, distillé, puis traité sur fluorényllithium jusqu'à l'apparition d'une coloration jaune et redistillé après ajout d'une faible quantité de triéthylaluminium immédiatement avant la réaction. Apres 60 minutes, on arrête la réaction par addition de 2 ml de méthanol acidifié, puis on précipite le produit dans un excès de méthanol Après séchage sous vide à 80 C, on ob- tient un copolymère biséquencé avec 100 % de rendement dont l'analyse par chromatographie d'exclusion montre les caracté- ristiques suivantes: Mn = 33600 Mw/Mn = 1,40 EXEMPLE 20: Copolymère biséquencé P(St-b-n Bu A) Dans un ballon préalablement séché et sous atmosphère d'azote, on introduit 10-2 mole de CH 3 (OCH 2 CH 2)20 Li en solu- tion dans le THF On y ajoute 150 ml de toluène préséché ainsi qu'l ml d'a-méthylstyrène préalablement distillé sur hydrure de calcium puis sur fluorényllithium On ajoute au goutte à goutte et sous agitation, 3,2 ml ( 10-3 mole) de s-Bu Li en solution dans l'heptane On porte le mélange à la température de -78 C au moyen d'un mélange d'acétone et de carboglace, puis on ajoute, toujours à -78 C, 5 ml ( 0,043 mole) de styrène préalablement agité 24 heures sur hydrure de calcium, distillé puis traité sur fluorényllithium jusqu'à l'apparition d'une coloration jaune et redistillé immédiatement avant la polymérisation. Après 25 minutes de réaction, on effectue un prélève- ment qui montre les caractéristiques de la séquence polysty- rene: Mn = 18300 Mw/Mn = 1,14 On ajoute ensuite dans le réacteur 10 ml ( 0,069 mole) d'acrylate de n-butyle préalablement agité 48 heures sur hy- drure de calcium, distillé, puis traité sur fluorényllithium jusqu'à l'apparition d'une coloration jaune et redistillé après ajout d'une faible quantité de triéthylaluminium immé- diatement avant la réaction. Après 60 minutes, on arrête la réaction par addition de 2 ml de méthanol acidifié, puis on précipite le produit dans un excès de méthanol Après séchage sous vide à 80 C, on ob- 28 2679237 tient un copolymère biséquencé avec 100 % de rendement dont l'analyse par chromatographie d'exclusion montre les caracté- ristiques suivantes: Mn = 38000 Mw/Mn = 1,45 EXEMPLE 21: Copolymère biséquencé P(MMA-b-n Bu A) Dans un ballon préalablement séché et sous atmosphère d'azote, on introduit 10-2 mole de CH 3 (OCH 2 CH 2)2 O Li en solu- tion dans le THF On y ajoute 200 ml de toluène et sous agita- tion, au goutte à goutte, 5 ml ( 10-3 mole) de Ph 2 CH Li en solu- tion 0,2 M dans le THF On porte le mélange à la température de -78 C au moyen d'un mélange d'acétone et de carboglace, puis on ajoute, toujours à -78 C, 5 ml ( 0,047 mole) de méthacrylate de méthyle (MMA) préalablement agité 48 heures sur hydrure de calcium, distillé et redistillé après ajout d'une faible quantité de triéthylaluminium immédiatement avant la polymérisation. Après 10 minutes de réaction, on effectue un prélève- ment qui montre les caractéristiques de la première séquence: Mn = 5200 Mw/Mn = 1,03 On ajoute ensuite dans le réacteur 10 ml ( 0,069 mole) d'acrylate de n-butyle préalablement agité 48 heures sur hy- drure de calcium, distillé, puis traité sur fluorényllithium jusqu'à l'apparition d'une coloration jaune et distillé et redistillé après ajout d'une faible quantité de triéthylalumi- nium immédiatement avant la réaction. Après 60 minutes, on arrête la réaction par addition de 2 ml de méthanol acidifié, puis on précipite le produit dans un excès de méthanol Après séchage sous vide à 80 C, on ob- tient un copolymère biséquencé avec 100 % de rendement dont l'analyse par chromatographie d'exclusion montre les caracté- ristiques suivantes: Mn = 20600 Mw/Mn = 1,31 D'après les exemples 16 à 21, on peut constater que l'on obtient, avec le système d'amorçage selon l'invention, des copolymères biséquencés de faible polydispersité, allant de 1,04 à 1,45 Ces copolymères sont obtenus avec des rende- ments élevés, supérieurs à 80 % On peut aussi noter que l'on a préparé des copolymères à séquences acrylate d'alkyle pri- maire-méthacrylate (exemple 16), copolymères que l'on ne pou- vait obtenir avec un système d'amorçage tel que décrit dans le brevet EP-A-402 219. En outre, on a pu noter que, dans les exemples 17 et 21 qui concernent la préparation de copolymère biséquencé P (MMA- b-2 Et HA) et P(MMA-b-n Bu A), la polymérisation était bien contrôlée et que l'on n'observait pas d'homopolymère de métha- crylate de méthyle résiduel Ceci est important car, avec des systèmes d'amorçage tels que décrits dans le brevet EP-A- 402 219, on obtient généralement 20 % d'homopolymère de métha- crylate de méthyle. EXEMPLE 22: Copolymère triscruencé P 2 Et HA-b-PMMA-b- * P 2 Et HA Dans un ballon préalablement séché et sous atmosphère d'azote, on introduit 10-2 mole de CH 3 (OCH 2 CH 2)2 O Li en solu- tion dans le THF On y ajoute 200 ml de toluène préséché ainsi qu'l ml d'a-méthylstyrène préalablement distillé sur hydrure de calcium puis traité sur fluorényllithium On ajoute au goutte à goutte et sous agitation, 5 ml ( 10-3 mole) de naphthalene lithium en solution 0,2 M dans le THF On porte le mélange à la température de -78 C au moyen d'un mélange d'acétone et de carboglace, puis on ajoute, toujours à -78 C, 2,5 ml ( 0,023 mole) de MMA préalablement agité 24 heures sur hydrure de calcium et redistillé après ajout d'une faible quantité de triéthylaluminium immédiatement avant la polyméri- sation. Après 15 minutes de réaction, on effectue un prélève- ment qui montre les caractéristiques de la séquence PMMA: Mn = 4000 Mw/Mn = 1,08 On ajoute ensuite dans le réacteur 0,048 mole d'acrylate de 2-éthylhexyle préalablement agité 48 heures sur hydrure de calcium, distillé, puis traité sur fluorényllithium jusqu'à l'apparition d'une coloration jaune et redistillé après ajout d'une faible quantité de triéthylaluminium immédiatement avant la réaction. Après 30 minutes de réaction, on arrête la réaction par addition de 2 ml de méthanol acidifié, puis on précipite le produit dans un excès de méthanol Après séchage sous vide à C, on obtient un copolymère triséquencé avec 100 % de rendement dont l'analyse par chromatographie d'exclusion montre les caractéristiques suivantes: Mn = 18500 Mw/Mn = 1,15 On obtient un copolymère de polydispersité faible et sans homopolymère de méthacrylate de méthyle. EXEMPLE 23: Copolymère triséquencé PMMA-P 2 Et HA-PMMA Dans un ballon préalablement séché et sous atmosphère d'azote, on introduit 10-2 mole de CH 3 (OCH 2 CH 2)2 O Li en solution dans le THF On y ajoute 200 ml de toluène préséché ainsi qu'0,5 ml de diphényléthylène préalablement distillé en présence de s-Buli On ajoute au goutte à goutte et sous agitation, 5 ml ( 10-3 mole) de naphthalène lithium en solution 0,2 M dans le THF On porte le mélange à la température de - 100 C au moyen d'un mélange de THF et d'azote liquide, puis on ajoute, toujours à -100 C, 5 ml ( 0,023 mole) d'acrylate de 2-éthylhexyle ( 2 Et HA) préalablement agité 24 heures sur hy- drure de calcium, distillé puis traité sur fluorényllithium jusqu'à l'apparition d'une coloration jaune et redistillé après ajout d'une faible quantité de triéthylaluminium immé- diatement avant la polymérisation. Après 2 minutes de réaction, on effectue un prélèvement qui montre les caractéristiques de la séquence P 2 Et HA: Mn = 10900 Mw/Mn = 1,20 On ajoute ensuite dans le réacteur 0,1 mole de méthacrylate de méthyle préalablement agité 48 heures sur hy- drure de calcium, distillé et redistillé après ajout d'une faible quantité de triéthylaluminium immédiatement avant la réaction. Après 30 minutes, on arrête la réaction par addition de 2 ml de méthanol acidifié, puis on précipite le produit dans un excès de méthanol Après séchage sous vide à 80 C, on ob- tient un copolymère triséquencé avec 100 % de rendement dont l'analyse par chromatographie d'exclusion montre les caracté- ristiques suivantes: Mn = 32000 Mw/Mn = 1,21 On obtient, dans cet exemple, un copolymère avec un rendement excellent et exempt d'homopolymère d'acrylate de 2- éthylhexyle. EXEMPLE 24: Copolymère triséquencé PMMA-Pn Bu A-PMMA Dans un ballon préalablement séché et sous atmosphère d'azote, on introduit 10-2 mole de CH 3 (OCH 2 CH 2)2 O Li en solu- tion dans le THF On y ajoute 200 ml de toluène préséché ainsi qu'l ml d'a-méthylstyrène préalablement distillé sur hydrure de calcium, puis sur fluorényllithium On ajoute au goutte à goutte et sous agitation, 5 ml ( 10-3 mole) de naphthalène lithium en solution 0,2 M dans le THF On porte le mélange à la température de -78 C au moyen d'un mélange d'acétone et de carboglace, puis on ajoute, toujours à -78 C, 5 ml ( 0,035 mole) de d'acrylate de n-butyle préalablement agité 24 heures sur hydrure de calcium, distillé puis traité sur fluorényllithium jusqu'à l'apparition d'une coloration jaune et redistillé après ajout d'une faible quantité de triéthylaluminium immédiatement avant la polymérisation. Après 5 minutes de réaction, on effectue un prélèvement qui montre les caractéristiques de la séquence Pn Bu A: Mn = 4500 Mw/Mn = 1,21 On ajoute ensuite dans le réacteur 0,1 mole de méthacrylate de méthyle (MMA) préalablement agité 48 heures sur hydrure de calcium, distillé et redistillé après ajout d'une faible quantité de triéthylaluminium immédiatement avant la réaction. Après 30 minutes, on arrête la réaction par addition de 2 ml de méthanol acidifié, puis on précipite le produit dans un excès de méthanol Après séchage sous vide à 80 C, on ob- tient un copolymère triséquencé avec 80 % de rendement dont l'analyse par chromatographie d'exclusion montre les caracté- ristiques suivantes: Mn = 83500 Mw/Mn = 1,09 EXEMPLE 25: Copolymère étoilé (PMMA-b-P 2 Et HA)n Dans un ballon préalablement séché et sous atmosphère d'azote, on introduit 10-2 mole de CH 3 (OCH 2 CH 2)2 O Li en solu- tion dans le THF On y ajoute 150 ml de toluène et, sous agi- tation, au goutte à goutte 10-3 mole de Ph 2 CH Li en solution 0,2 M dans le THF On porte le mélange à la température de -100 C au moyen d'un mélange de THF et d'azote liquide, puis on ajoute, toujours à -100 C, 0,047 mole de méthacrylate de méthyle (MMA) préalablement agité 48 heures sur hydrure de calcium, distillé et redistillé après ajout d'une faible quan- tité de triéthylaluminium immédiatement avant la polymérisation. Après 10 minutes de réaction, on effectue un prélève- ment qui montre les caractéristiques de la première séquence: Mn = 4800 Mw/'Mn = 1,06 On ajoute ensuite dans le réacteur 0,024 mole d'acrylate de 2-éthylhexyle ( 2 Et HA) préalablement agité 48 heures sur hydrure de calcium, distillé puis traité sur fluorényllithium jusqu'à l'apparition d'une coloration jaune et redistillé après ajout d'une faible quantité de triéthyla- luminium immédiatement avant la réaction. Apres 10 minutes de réaction, on effectue un prélève- ment qui montre les caractéristiques du copolymère biséquencé: Mn = 10500 Mw/Mn = 1,11 On ajoute ensuite 10-2 mole de diméthacrylate d'éthylèneglycol (DIMAEG) et on arrête la réaction après minutes par addition de 2 ml de méthanol acidifié, puis on précipite le produit dans un excès de méthanol Apres séchage sous vide à 80 C, on obtient un copolynmère biséquencé étoilé avec 100 % de rendement dont l'analyse par chromatographie d'exclusion montre les caractéristiques suivantes: Mn = 86000 Mw/Mn = 1,27 Le taux de couplage est de 80 %. EXEMPLE 26: Copolymère étoilé (P 2 Et HA)n X Dans un ballon préalablement séché et sous atmosphère d'azote, on introduit 10-2 mole de CH 3 (OCH 2 CH 2)2 O Li en solu- tion dans le THF On y ajoute 150 ml de toluène et, sous agitation, au goutte à goutte 10-3 mole de Ph 2 CH Li en solu- tion 0,2 M dans le THF On porte le mélange à la température de -100 C au moyen d'un mélange de THF et d'azote liquide, puis on ajoute, toujours à -100 C, 0,029 mole d'acrylate de 2- éthylhexyle ( 2 Et HA) préalablement agité 48 heures sur hydrure de calcium, distillé puis traité sur fluorényllithium jusqu'à l'apparition d'une coloration jaune et redistillé après ajout d'une faible quantité de triéthylaluminium immédiatement avant la polymérisation. Apres 10 minutes de réaction, on effectue un prélève- ment qui montre les caractéristiques de la première séquence: Mn = 5200 Mw/Mn = 1,08 On ajoute ensuite 10-3 mole de diméthacrylate d'éthylèneglycol (DIMAEG) et on arrête la réaction après minutes par addition de 2 ml de méthanol acidifié, puis on précipite le produit dans un excès de méthanol Apres séchage sous vide à 80 C, on obtient un copolymère triséquencé étoilé avec 100 % de rendement dont l'analyse par chromatographie d'exclusion montre les caractéristiques suivantes: Mn = 49000 Mw/Mn = 1,39 Le taux de couplage est de 88 %. REVENDICATIONS 1 Système d'amorçage pour la polymérisation anionique de monomères (méth) acryliques et vinyliques non-acryliques comprenant ( 1) au moins un amorceur de formule R-Mn dans la- quelle M représente un métal alcalin ou alcalino-terreux, n est égal à 1 ou 2 et R représente un radical alkyle à chaîne droite ou ramifiée contenant 2 à 6 atomes de carbone ou un ra- dical aryle ou arylalkyle et ( 2) un alcoolate de métal alcalin caractérisé, en ce que l'alcoolate a la formule R'OM' dans la- quelle M' est un métal alcalin et R' a la formule: Ri (OR 2)m dans laquelle Ri est un radical alkyle linéaire ou ramifié ayant de 1 à 6 atomes de carbone ou un radical arylalkyle, R 2 est un radical alkylène linéaire ou ramifié ayant de 2 à 4 atomes de carbone et m est le nombre entier 1, 2 ou 3. 2 Système d'amorçage selon la revendication 1, carac- térisé en ce que le rapport molaire alcoolate/amorceur est compris entre 1 et 50. 3 Procédé de polymérisation de monomères acryliques ou méthacryliques ou de monomères vinyliques non-acryliques à une température comprise entre -100 C et + 600 C, caractérisé en ce que la polymérisation a lieu en présence d'un système d'amorçage selon l'une des revendications 1 et 2. 4 Procédé conforme à la revendication 3 caractérisé en ce qu'on polymérise du méthacrylate de méthyle en présence d'un solvant apolaire pour obtenir un polymère ayant un pourcentage en triades syndiotactiques supérieur ou égal à %. Procédé de formation de copolymère biséquencé de structure A-B dans laquelle A et B représentent une séquence de monomère acrylique, de monomère méthacrylique ou vinylique non acrylique, selon lequel, dans une première étape, on conduit la polymérisation anionique d'un monomère A en pré- sence du système d'amorçage conforme à l'une des revendica- tions 1 et 2 pour obtenir un chaînon vivant de la séquence d'amorçage de la première étape. 6 Procédé conforme à la revendication 5, dans lequel A est un monomère acrylate d'alkyle primaire, secondaire ou ter- tiaire ou méthacrylate d'alkyle et B est un monomère acrylate d'alkyle primaire secondaire ou tertiaire ou un monomère méthacrylique. 7 Procédé de fabrication de copolymère triséquencé de structure A-B-C dans laquelle les blocs A, B et C représentent une séquence de monomères acryliques, méthacryliques ou viny- liques non-acryliques, au moins un des blocs A et C étant dif- férent du bloc B, selon lequel on conduit, dans une première étape, une polymérisation anionique d'au moins un monomère A en présence du système d'amorçage conforme à l'une des reven- dications 1 et 2, pour obtenir un chaînon vivant A-, puis, dans une deuxième étape, on fait réagir ledit chaînon vivant avec au moins un monomère B pour obtenir un copolymère bisé- quencé vivant (A-B)-, puis dans une troisième étape, on fait réagir ledit copolymère (A-B) avec au moins un copolymère C pour former un copolymère triséquencé vivant (A-B-C) et, dans une quatrième étape, on fait réagir le copolymère (A-B-C) avec au moins un composé protolytique. 8 Procédé conforme à la revendication 7, dans lequel on forme un copolymère triséquencé de formule A-B-A, A et B étant des séquences de monomères acrylate d'alkyle primaire, secondaire ou tertiaire ou de monomères méthacryliques ou vinyliques non acryliques. 9 Procédé de fabrication de copolymère triséquencé de formule A-B-A, A et B étant des séquences de monomères acry- late d'alkyle primaire, secondaire ou tertiaire ou de mono- mères méthacryliques ou vinyliques non acryliques, dans lequel on forme une polymérisation anionique d'au moins un monomère B en présence d'un système d'amorçage selon l'une des revendica- tions 1 ou 2, dans lequel l'amorceur est un amorceur bifonc- tionnel pour obtenir un chaînon vivant -B-, puis on fait réagir ledit chaînon vivant avec au moins un monomère A pour former un copolymère triséquencé vivant (A-B-A) et on fait réagir ce copolymère (A-B- A) obtenu avec au moins un composé protolytique. Procédé de fabrication d'un copolymère séquencé en étoile de formule (PA-PB-PC)n I X(I) (PD-PE)m dans laquelle, ou bien: PA est éventuellement présent et représente une sé- quence polymère issue d'au moins un monomère A choisi parmi les monomères vinyliques non-acryliques et méthacryliques; PB représente une séquence polymère issue d'au moins un monomère acrylique B; et PC est éventuellement présent, auquel cas il repré- sente une séquence polymère issue d'au moins un monomère C mé- thacrylique ou bien PA et PC représentent chacun une séquence polymère issue d'un même monomère acrylique; et PB représente une séquence polymère issue d'au moins un monomère B choisi parmi les monomères méthacryliques; PD représente une séquence polymère issue d'au moins un monomère D choisi parmi les monomères vinyliques non-acry- liques et méthacryliques, et simultanément PE représente une séquence polymère issue d'au moins un monomère acrylique E; ou bien PD représente une séquence polymère issue d'au moins un monomère acrylique D, et simultanément PE représente une séquence polymère issue d'au moins un monomère méthacrylique E; N représente le nombre de branches de (PA-PBPC) et est compris entre 2 et 50 inclus, et m représente le nombre de branches de (PD-PE) et est compris entre O et 18 inclus, à la condition que la somme n+m ne dépasse pas la valeur de 50; chacune des branches (PA-PB-PC) et (PD-PE) pouvant par ailleurs ne comporter qu'une seule séquence polymère, au- quel cas les deux séquences sont différentes, l'une étant d'un monomère acrylique, et l'autre d'un monomère choisi parmi les monomères vinyliques non-acryliques et méthacryliques; et X représente un nodule réticulé d'au moins un mono- mère Mr polymérisé, ledit monomère Mr étant constitué par un agent de réticulation multifonctionnel présentant au moins deux doubles liaisons polymérisables par molécule, procédé selon lequel: ( 1) on conduit la polymérisation anionique d'au moins un monomère A, à l'aide du système d'amorçage conforme à l'une des revendications 1 et 2, pour obtenir un chaînon vivant de la séquence de polymère PA; puis ( 2) on fait réagir ledit chaînon vivant ainsi obtenu avec au moins un monomère B, pour obtenir le copolymère bisé- quencé vivant (PA-PB)-, puis ( 3) on fait réagir ledit copolymère biséquencé vivant ainsi obtenu avec au moins un monomère C, pour obtenir le co- polymère triséquencé vivant (PA-PB-PC); l'étape ( 3) pouvant être omise et le procédé pouvant être commencé en conduisant l'étape ( 1) avec le monomère B, ou bien l'on ne peut former qu'une séquence vivant PA ou PB ou PC; ( 4) le cas échéant, on forme un copolymère biséquencé vivant (PD-PE) en procédant comme en ( 1) et ( 2), mais en par- tant d'au moins un monomère D et d'au moins un monomère E; ou bien on forme une séquence vivante PD ou PE en conduisant l'étape ( 1) avec les monomères D ou E; ( 5) on fait réagir le copolymère vivant (PA- PB-PC) ou (PA-PB) ou (PB-PC) ou la séquence vivante PA ou PB ou PC-, le cas échéant en mélange avec le copolymère biséquencé vivant (PD-PE) ou la séquence vivante PD ou PE obtenu selon ( 4), dans le milieu qui a servi à conduire leur polymérisation par voie anionique, avec au moins un monomère Mr en excès molaire de 4 à 26 par centre actif, et on désactive les doubles liai- sons par une réaction avec une source de protons consistant 39 2679237 notamment en un alcool, de l'eau ou un acide protonique, et ( 6) le cas échéant, on conduit une transestérification en milieu acide du copolymère en étoile obtenu. 11 Procédé conforme à la revendication 10, dans lequel on forme un copolymère séquencé en étoile de formule (PA-PB)n X dans laquelle PA et PB, identiques ou différentes, représen- tent des séquences polymères issues de monomères acrylate d'alkyle primaire, secondaire ou tertiaire ou de monomère mé- thacryliques ou vinylaromatiques et N est égal à un nombre en- tier compris entre 2 et 50. 12 Copolymère biséquencé obtenu par le procédé selon la revendication 4, de structure A-B dans laquelle A repré- sente une séquence de monomère acrylate d'alkyle primaire et B représente une séquence de monomère méthacrylique, d'acrylate d'alkyle primaire secondaire ou tertiaire, la masse moléculaire moyenne en nombre du copolymère étant comprise entre 5000 et 500 000 et l'indice de polydispersité étant inférieur ou égal à 1,2.